(57)【要約】【課題】  本発明は、室温で１時間以上の可使時間を有し、速硬化性および接着性が良好な多成分型室温硬化型オルガノポリシロキサン組成物を提供する。【解決手段】  （Ａ）分子鎖両末端に水酸基及び／又は加水分解性基を有し、２５℃における粘度２０〜１，０００，０００ｍＰａ・ｓを有するジオルガノポリシロキサン：１００質量部、  （Ｂ）ケイ素原子に結合した加水分解性基を分子中に３個以上有する、シラン化合物及び／又はシロキサン（但し、該（Ｂ）成分は前記（Ａ）成分及び下記（Ｃ）成分とは異なる）：０．１〜４０質量部、  （Ｃ）分子中に少なくとも１個のケチミン基を有するシラン化合物：０．００１〜２０質量部、及び  （Ｄ）硬化触媒：０．００１〜２０質量部を含有し、少なくとも（Ａ）成分と（Ｃ）成分とは別々に梱包される多成分型オルガノポリシロキサン組成物。【選択図】  なし【特許請求の範囲】
【請求項１】
（Ａ）分子鎖両末端に水酸基及び／又は加水分解性基を有し、２５℃における粘度２０〜１，０００，０００ｍＰａ・ｓを有するジオルガノポリシロキサン：１００質量部、
（Ｂ）ケイ素原子に結合した加水分解性基を分子中に３個以上有する、シラン化合物及び／又はシロキサン（但し、該（Ｂ）成分は前記（Ａ）成分及び下記（Ｃ）成分とは異なる）：０．１〜４０質量部、
（Ｃ）分子中に少なくとも１個のケチミン基を有するシラン化合物：０．００１〜２０質量部、及び
（Ｄ）硬化触媒：０．００１〜２０質量部
を含有し、少なくとも（Ａ）成分と（Ｃ）成分とは別々梱包されることを特徴とする、多成分型オルガノポリシロキサン組成物。
【請求項２】
（Ａ）成分１００質量部中、１０〜１００質量部が分子鎖両末端にヒドロキシシリル基を有するジオルガノポリシロキサンであることを特徴とする、請求項１に記載の多成分型オルガノポリシロキサン組成物。
【請求項３】
（Ｂ）成分中の上記加水分解性基がアルコキシ基であることを特徴とする、請求項１または２に記載の多成分型オルガノポリシロキサン組成物。
【請求項４】
（Ｃ）成分が、３−トリメトキシシリル−Ｎ−（１，３−ジメチル−ブチリデン）プロピルアミン、３−トリエトキシシリル−Ｎ−（１，３−ジメチル−ブチリデン）プロピルアミン、３−メチルジメトキシシリル−Ｎ−（１，３−ジメチル−ブチリデン）プロピルアミン、３−メチルジエトキシシリル−Ｎ−（１，３−ジメチル−ブチリデン）プロピルアミン、３−トリメトキシシリル−Ｎ−（１，２−ジメチル−プロピリデン）プロピルアミン、３−トリエトキシシリル−Ｎ−（１，２−ジメチル−プロピリデン）プロピルアミン、３−メチルジメトキシシリル−Ｎ−（１，２−ジメチル−プロピリデン）プロピルアミン、３−メチルジエトキシシリル−Ｎ−（１，２−ジメチル−プロピリデン）プロピルアミンから選ばれる少なくとも1種であることを特徴とする、請求項１〜３のいずれか１項に記載の多成分型オルガノポリシロキサン組成物。
【請求項５】
（Ｄ）成分が有機スズ化合物であることを特徴とする、請求項１〜４のいずれか１項に記載の多成分型オルガノポリシロキサン組成物。
【請求項６】
別々に梱包される２剤の組成物からなり、一つの剤は（Ｂ）成分と（Ｃ）成分を含有し、（Ａ）を含有しないことを特徴とする、請求項１〜５のいずれか1項に記載の多成分型オルガノポリシロキサン組成物。
【請求項７】
更に、（Ｅ）コロイダル炭酸カルシウムを、（Ａ）成分１００質量部に対して２０〜２００質量部の量で含有することを特徴とする、請求項１〜６のいずれか１項記載の多成分型オルガノポリシロキサン組成物。
【請求項８】
（Ｅ）成分が、
（イ）ＣnＨ2n+1ＣＯＯＨ（ｎは１０以上の数である）で示される飽和脂肪酸４０〜９５質量％（全処理剤量に対する割合）、
（ロ）ＣnＨ2n-1ＣＯＯＨ（ｎは１０以上の数である）又はＣnＨ2n-3ＣＯＯＨ（ｎは１０以上の数である）で示される不飽和脂肪酸５〜６０質量％（全処理剤量に対する割合）
を含む処理剤によって、炭酸カルシウム量に対して１．０〜３．５質量％の量の該処理剤で処理されたコロイダル炭酸カルシウムであることを特徴とする、請求項７に記載の多成分型オルガノポリシロキサン組成物。
【請求項９】
（Ｅ）成分コロイダル炭酸カルシウムの平均粒径が０．００１〜０．５μｍであることを特徴とする、請求項７または８に記載の多成分型オルガノポリシロキサン組成物。
【請求項１０】
（Ｅ）成分が、（Ｃ）成分とは別に梱包されることを特徴とする、請求項７〜９のいずれか１項記載の多成分型オルガノポリシロキサン組成物。
【請求項１１】
別々に梱包される２剤の組成物からなり、１方の剤に（Ａ）成分と（Ｅ）成分を含有し、他方の剤に（Ｂ）成分と（Ｃ）成分を含有することを特徴とする、請求項７〜１０のいずれか１項記載の多成分型オルガノポリシロキサン組成物。
【請求項１２】
室温で１時間以上の可使時間を有し、かつ、２４時間経過後にタックの残存がないことを特徴とする、請求項１〜１１のいずれか１項記載の多成分型オルガノポリシロキサン組成物。
【請求項１３】
室温で２時間以上の可使時間を有することを特徴とする、請求項１〜１２のいずれか１項記載の多成分型オルガノポリシロキサン組成物。
【請求項１４】
ＪＩＳ Ａ １４３９記載の引張接着性試験による５０％引張応力について、室温２４時間経過後の値が、室温７日間経過後の１０〜１００％であることを特徴とする、請求項１〜１３のいずれか１項記載の多成分型オルガノポリシロキサン組成物。
【請求項１５】
低温において、２４時間経過後にタックの残存がないことを特徴とする、請求項１〜１４のいずれか１項記載の多成分型オルガノポリシロキサン組成物。
【請求項１６】
ＪＩＳ Ａ １４３９記載の引張接着性試験による５０％引張応力について、低温２４時間経過後の値が、低温７日間経過後の１０〜１００％であることを特徴とする、請求項１〜１５のいずれか１項記載の多成分型オルガノポリシロキサン組成物。
【請求項１７】
請求項１〜１６のいずれか１項記載の多成分型オルガノポリシロキサン組成物の硬化物を有する、建築用構造物または土木工事用構造物。
【請求項１８】
請求項１〜１６のいずれか１項記載の多成分型オルガノポリシロキサン組成物を、シーリング材、ポッティング剤、コーティング剤及び接着剤から選ばれるいずれかとして使用する方法。
【発明の詳細な説明】
【技術分野】
【０００１】
本発明は、オルガノポリシロキサン組成物、特に、シリコーン系シーリング材または接着剤等として好適に用いられる多成分型室温硬化性オルガノポリシロキサン組成物に関する。
【背景技術】
【０００２】
縮合硬化型室温硬化性オルガノポリシロキサン組成物は、シリコーン系シーリング材、接着剤、コーティング剤、ポッティング剤等として多くの分野で使用されており、一般的に、一成分型と多成分型に大別される。一成分型は、空気中の湿気によって架橋反応が引き起こされるため、硬化反応は表面から徐々に進行する。一方、二成分型などの多成分型は、架橋反応に空気中の湿気は不要であり、深部硬化性に優れている。
【０００３】
特許文献１には、カルバシラトラン化合物を含有する多成分型室温硬化性オルガノポリシロキサン組成物が記載されている。しかし、低温での硬化性や保存性が悪いという欠点があった。また、フッ素樹脂、アクリル樹脂等で表面処理されたアルミ材への接着性に問題があった。
【０００４】
特許文献２には、多成分型室温硬化性オルガノポリシロキサン組成物において、ビスマス化合物系硬化触媒及び／またはチタン化合物系硬化触媒（チタンキレート化合物）と、鉄化合物からなる硬化触媒を使用すると、硬化物表面にベタツキを生じるという問題や、薄く塗布した場合に組成物が硬化しなくなるという問題に有効であることが記載されている。しかし、鉄化合物に由来する着色や変色が生じるという大きな問題があった。
【０００５】
特許文献３には、深部硬化性向上のために水分を配合した多成分型室温硬化性オルガノポリシロキサン組成物が記載されている。水分がオルガノポリシロキサン組成物の深部硬化性に寄与することは以前から知られている。例えば、特許文献４において、水分含有湿式シリカを、オルガノポリシロキサン組成物に直接水分を供給する深部硬化剤として使用することが提案されている。しかし、水分の直接供給を行うと硬化反応の速度的制御が困難になり、作業性の確保が非常に困難になる。
【０００６】
特許文献５には、フェニルシラン化合物を使用することにより、低温での硬化性に優れ、接着性に優れた多成分型室温硬化性オルガノポリシロキサン組成物が提供されると記載されている。
【先行技術文献】
【特許文献】
【０００７】
【特許文献１】特開２００７−１１９７６８号公報
【特許文献２】特開２００９−１３２７９７号公報
【特許文献３】特開２０１３−１３９５１０号公報
【特許文献４】特開２００２−１２７６７号公報
【特許文献５】特開２０１３−０８７２４４号公報
【発明の概要】
【発明が解決しようとする課題】
【０００８】
しかし、本発明者らが、特許文献５に記載の条件に従って、フェニルシラン化合物を含有する多成分型室温硬化性オルガノポリシロキサン組成物を調製したところ、低温硬化性が不十分であった。また、接着性や保存性の問題は解決されていなかった。
【０００９】
上記接着性の問題を解決するために、アミノ基を有するシラン化合物を使用したところ、速硬化性を有する条件においては、可使時間が不十分であった。一方、アクリル基、メタクリル基、エポキシ基、又はメルカプト基を有するシラン化合物を使用したところ、フッ素樹脂、アクリル樹脂等で表面処理されたアルミ材への接着性が不十分であった。
【００１０】
本発明は、上記事情に鑑みなされたものであり、第一に、長い可使時間を有し、速硬化性が良好でかつ接着性にも優れる多成分型室温硬化型オルガノポリシロキサン組成物を提供することを目的とする。さらに本発明は、低温での硬化性、組成物貯蔵時の保存性および耐久性が良好である多成分型室温硬化型オルガノポリシロキサン組成物を提供することを目的とする。
【課題を解決するための手段】
【００１１】
本発明者は上記目的を達成するため鋭意検討を重ねた結果、特定のオルガノポリシロキサン組成物において、ケチミン基を有するシラン化合物を配合することにより、長い可使時間を有し、速硬化性が良好でかつ接着性にも優れる硬化物が得られ、かつ低温での硬化性、組成物貯蔵時の保存性及び耐久性が良好であり、上述した従来の問題点を解決できることを知見し、本発明をなすに至った。
即ち、本発明は、
（Ａ）分子鎖両末端に水酸基及び／又は加水分解性基を有し、２５℃における粘度２０〜１，０００，０００ｍＰａ・ｓを有するジオルガノポリシロキサン：１００質量部、
（Ｂ）ケイ素原子に結合した加水分解性基を分子中に３個以上有する、シラン化合物及び／又はシロキサン（但し、該（Ｂ）成分は前記（Ａ）成分及び下記（Ｃ）成分とは異なる）：０．１〜４０質量部、
（Ｃ）分子中に少なくとも１個のケチミン基を有するシラン化合物：０．００１〜２０質量部、及び
（Ｄ）硬化触媒：０．００１〜２０質量部
を含有し、少なくとも（Ａ）成分と（Ｃ）成分とは別々に梱包されることを特徴とする、多成分型オルガノポリシロキサン組成物が提供される。
【発明の効果】
【００１２】
本発明の多成分型オルガノポリシロキサン組成物は、接着性に優れ、長い可使時間を有しかつ速硬化性が良好で、さらに低温での硬化性及び組成物貯蔵時の保存性や耐久性が良好である。従って、本発明のオルガノポリシロキサン組成物は、シーリング材、接着剤、コーティング剤、又はポッティング剤等として有用である。特に、本発明のオルガノポリシロキサン組成物は、深部硬化性に優れるので深い目地にも適応可能であり、かつ接着性や耐久性が良好であるので、該組成物を建築や土木用途のシーリング材として用いれば、シーリング材の主要目的である防水機能等を長期に渡って維持することが可能になる。
【発明を実施するための形態】
【００１３】
以下、本発明を詳細に説明する。尚、本発明において、粘度は、ＪＩＳ  Ｚ  ８８０３に規定する方法に順じた回転粘度計による測定値である。特に記述がない限り、「室温」とは温度２３℃±５℃、湿度５０％ＲＨ±５％ＲＨの状態をいい、「低温」とは温度５℃±５℃、湿度３５％ＲＨ±５％ＲＨの状態をいう。
【００１４】
［（Ａ）成分］
（Ａ）成分は分子鎖両末端に水酸基及び／又は加水分解性基を有するジオルガノポリシロキサンであり、本発明のオルガノポリシロキサン組成物の主成分である。該ジオルガノポリシロキサンの分子構造は特に制限されるものでなく、直鎖状、分岐鎖状、分岐構造を有する直鎖状のいずれであってもよいが、好ましくは直鎖状である。該直鎖状ジオルガノポリシロキサンは、分岐構造を少量有していてもよい。また、該ジオルガノポリシロキサンは分子鎖にシルアルキレン構造（−ＳｉＲＳｉ−）を有するものであってもよい。前記式においてＲは、炭素原子数１〜２０、好ましくは１〜６である二価の炭化水素基である。また、炭素原子に結合する水素原子の一部または全部がハロゲン原子、又はシアノ基で置換されているものであってもよい。
【００１５】
該（Ａ）成分のジオルガノポリシロキサンは、２５℃における粘度が２０〜１，０００，０００ｍＰａ・ｓ、好ましくは１００〜３００，０００ｍＰａ・ｓ、更に好ましくは１，０００〜２００，０００ｍＰａ・ｓ、特に１０，０００〜１００，０００ｍＰａ・ｓを有するのがよい。ジオルガノポリシロキサンの粘度が上記下限値（２０ｍＰａ・ｓ）未満であると、後述する（Ｂ）成分が多量に必要となるため、経済的に不利となる。また、ジオルガノポリシロキサンの粘度が上記上限値（１，０００，０００ｍＰａ・ｓ）超では、作業性が低下するので、好ましくない。
【００１６】
（Ａ）成分のジオルガノポリシロキサンが有する加水分解性基とは、好ましくは、アルコキシ基、又はアルコキシアルコキシ基である。ジオルガノポリシロキサンの各末端に存在する水酸基及び加水分解性基の数は特に限定されるものでない。好ましくは、末端に水酸基を有する場合は、分子鎖の両末端に、ケイ素原子に結合する水酸基（即ち、ヒドロキシシリル基）を一つずつ有するのがよい。また、末端にアルコキシ基又はアルコキシアルコキシ基を有する場合は、分子鎖の両末端に、ケイ素原子に結合するアルコキシ基（即ち、アルコキシシリル基）またはケイ素原子に結合するアルコキシアルコキシ基（即ち、アルコキシアルコキシシリル基）を、２つまたは３つずつ有するのがよい。
【００１７】
アルコキシ基は、炭素原子数１〜１０のアルコキシ基が好ましく、例えば、メトキシ基、エトキシ基、プロポキシ基、ブトキシ基、ヘキシルオキシ基、オクチルオキシ基等が挙げられる。アルコキシアルコキシ基は、全炭素原子数２〜１０のアルコキシアルコキシ基が好ましく、例えば、メトキシメトキシ基、メトキシエトキシ基、エトキシメトキシ基が挙げられる。特に、ジオルガノポリシロキサンの両末端に水酸基、メトキシキ基、又はエトキシ基を有するのが好ましい。
【００１８】
水酸基及び加水分解性基以外の、ケイ素原子に結合する有機基としては、置換または非置換の、炭素原子数１〜１８、好ましくは炭素原子数１〜１０の一価炭化水素基が挙げられる。該一価炭化水素基としては、例えば、メチル基、エチル基、プロピル基、ブチル基、オクチル基等のアルキル基；シクロペンチル基、シクロヘキシル基等のシクロアルキル基；ビニル基、アリル基等のアルケニル基；フェニル基、トリル基、ナフチル基等のアリール基；ベンジル基、フェニルエチル基、フェニルプロピル基等のアラルキル基；これらの基の炭素原子に結合する水素原子の一部又は全部をフッ素、臭素、塩素等のハロゲン原子またはシアノ基で置換したもの、例えば、トリフルオロプロピル基、クロロプロピル基等のハロゲン化一価炭化水素基；β−シアノエチル基、γ−シアノプロピル基等のシアノアルキル基が例示される。中でもメチル基であることが好ましい。
【００１９】
上記（Ａ）ジオルガノポリシロキサンとしては、特に下記一般式（１）で表される化合物が好ましい。
【化１】
2015098557.tif 000002
【００２０】
上記式（１）中、Ｒ1は、互いに独立に、水素原子；メチル基、エチル基、プロピル基、ブチル基、及びオクチル基等の炭素原子数１〜１０のアルキル基；メトキシメチル基、メトキシエチル基、及びエトキシメチル基等の炭素原子数２〜１０のアルコキシアルキル基から選択される基である。好ましくは、水素原子、メチル基、又はエチル基である。Ｒ2は、互いに独立に、置換または非置換の、炭素原子数１〜１８、好ましくは炭素原子数１〜１０の一価炭化水素基である。該一価炭化水素基としては、上述した水酸基及び加水分解性基以外の有機基が挙げられ、中でもメチル基であることが好ましい。ａは０、１または２である。特に、Ｒ1がアルキル基又はアルコキシアルキル基である場合は、ａは０又は１であり、Ｒ1が水素原子である場合は、ａは２であるのがよい。ｎは、ジオルガノポリシロキサンの２５℃における粘度が、２０〜１，０００，０００ｍＰａ・ｓ、好ましくは１００〜３００，０００ｍＰａ・ｓ、更に好ましくは１，０００〜２００，０００ｍＰａ・ｓ、特に１０，０００〜１００，０００ｍＰａ・ｓとなるような数である。
【００２１】
上記式（１）中、Ｙは、互いに独立に、酸素原子、炭素原子数１〜２０、好ましくは炭素原子数１〜６の非置換又は置換の二価炭化水素基、又は下記一般式（２）で示される基である。
【化２】
2015098557.tif 000003
式（２）中、Ｒ2は上記の通りであり、Ｚは炭素原子数１〜２０、好ましくは炭素原子数１〜６の、非置換又は置換の二価炭化水素基である。
上記二価炭化水素基は直鎖状であっても分岐構造を有していてもよいが、特にメチレン基、エチレン基、プロピレン基、ブチレン基、ヘキシレン基等の直鎖アルキレン基が好ましい。中でも、特にエチレン基が好ましい。
【００２２】
特に好ましくは、Ｙは酸素原子である。
【００２３】
上記ジオルガノポリシロキサンは、従来公知の方法で製造することができる。該ジオルガノポリシロキサンは、１種単独でも２種以上を組み合わせて使用してもよい。特に、分子鎖両末端にヒドロキシシリル基を有するジオルガノポリシロキサン（即ち、上記式（１）において両末端のＲ1が水素原子であるジオルガノポリシロキサン）を（Ａ）成分１００質量部中に１０〜１００質量部となる量で含有することが好ましく、５０〜１００質量部となる量で含有することがさらに好ましい。
【００２４】
［（Ｂ）成分］
（Ｂ）成分は、ケイ素原子に結合した加水分解性基を分子中に３個以上有する、シラン化合物及び／又はシロキサンである。（Ｂ）成分は上記（Ａ）成分と縮合反応して架橋構造を形成する。但し、本発明において、該（Ｂ）成分は上記（Ａ）成分及び（Ｃ）成分とは異なる化合物とする。
【００２５】
（Ｂ）成分のシラン化合物またはシロキサンが有する加水分解性基としては、全炭素原子数１〜１０である、アルコキシ基、アルコキシアルコキシ基、アシロキシ基、アルケノキシ基、ケトオキシム基、アミノキシ基、及びアミド基が挙げられる。例えば、メトキシ基、エトキシ基、プロポキシ基等のアルコキシ基；メトキシエトキシ基、エトキシエトキシ基、メトキシプロポキシ基等のアルコキシアルコキシ基；アセトキシ基、オクタノイルオキシ基等のアシロキシ基；ビニロキシ基、イソプロペノキシ基、１−エチル−２−メチルビニルオキシ基等のアルケノキシ基；ジメチルケトオキシム基、メチルエチルケトオキシム基、メチルイソブチルケトオキシム基等のケトオキシム基；ジメチルアミノキシ基、ジエチルアミノキシ基等のアミノキシ基；Ｎ−メチルアセトアミド基、Ｎ−エチルアセトアミド基等のアミド基が挙げられる。中でも、アルコキシ基、ケトオキシム基が好ましく、更にアルコキシ基が好ましく、特にメトキシ基が好ましい。
【００２６】
上記加水分解性基以外の、ケイ素原子に結合する有機基としては、置換または非置換の、炭素原子数１〜１８、好ましくは炭素原子数１〜１０の一価炭化水素基が挙げられる。例えば、メチル基、エチル基、プロピル基、ブチル基、ペンチル基、ヘキシル基、ヘプチル基、オクチル基、ノニル基、デシル基、オクタデシル基等のアルキル基；シクロペンチル基、シクロヘキシル基等のシクロアルキル基；ビニル基、アリル基等のアルケニル基；フェニル基、トリル基、キシリル基、ナフチル基等のアリール基；ベンジル基、フェネチル基、フェニルプロピル基等のアラルキル基；これらの基の炭素原子に結合する水素原子の一部又は全部をフッ素、臭素、塩素等のハロゲン原子またはシアノ基で置換したもの、例えば、３−クロロプロピル基、３，３，３−トリフルオロプロピル基等のハロゲン化アルキル基等が挙げられる。中でも、該有機基として、メチル基、エチル基、プロピル基、ビニル基、フェニル基が好ましい。
【００２７】
（Ｂ）成分のシラン化合物としては、例えば、メチルトリメトキシシラン、エチルトリメトキシシラン、デシルトリメトキシシラン、ビニルトリメトキシシラン、フェニルトリメトキシシラン、メチルトリエトキシシラン、エチルトリエトキシシラン、ビニルトリエトキシシラン、フェニルトリエトキシシラン、テトラメトキシシラン、テトラエトキシシラン等のアルコキシシラン；メチルトリス（ジメチルケトオキシム）シラン、メチルトリス（メチルエチルケトオキシム）シラン、エチルトリス（メチルエチルケトオキシム）シラン、メチルトリス（メチルイソブチルケトオキシム）シラン、ビニルトリス（メチルエチルケトオキシム）シラン等のケトオキシムシラン；メチルトリ（メトキシメトキシ）シラン、エチルトリ（メトキシメトキシ）シラン、ビニルトリ（メトキシメトキシ）シラン、フェニルトリ（メトキシメトキシ）シラン、メチルトリ（エトキシメトキシ）シラン、エチルトリ（エトキシメトキシ）シラン、ビニルトリ（エトキシメトキシ）シラン、フェニルトリ（エトキシメトキシ）シラン、テトラ（メトキシメトキシ）シラン、テトラ（エトキシメトキシ）シラン等のアルコキシアルコキシシラン；メチルトリス（Ｎ，Ｎ−ジエチルアミノキシ）シラン等のアミノキシシラン；メチルトリス（Ｎ−メチルアセトアミド）シラン、メチルトリス（Ｎ−ブチルアセトアミド）シラン、メチルトリス（Ｎ−シクロヘキシルアセトアミド）シラン等のアミドシラン；メチルトリイソプロペノキシシラン、ビニルトリイソプロペノキシシラン、フェニルトリイソプロペノキシシラン等のアルケノキシシラン；メチルトリアセトキシシラン、ビニルトリアセトキシシラン等のアセトキシシランが挙げられる。
【００２８】
（Ｂ）成分のシロキサンとしては、上記シラン化合物の部分加水分解縮合物が挙げられる。該シロキサンの重量平均分子量は特に制限されるものでないが、上記シラン化合物が２個〜１００個、好ましくは２〜２０個重合したオリゴマーであるのが好ましい。該シロキサンは、複数の重合度を有するオリゴマーの混合物であってもよい。
【００２９】
（Ｂ）成分は、１種単独でも２種以上を組み合わせて使用してもよい。また、本発明の効果を妨げない範囲で、一分子中に加水分解性基を２個有するシラン化合物及び／またはシロキサンを併用してもよい。
【００３０】
（Ｂ）成分の量は、（Ａ）成分１００質量部に対して０．１〜４０質量部であり、好ましくは１〜２０質量部である。（Ｂ）成分の量が上記下限値（０．１質量部）未満では、硬化性や保存性の低下を招くおそれがある。また、上記上限値（４０質量部）を超えると、価格的に不利になるばかりか、硬化物の伸びが低下したり、耐久性の悪化を招いたりするおそれがある。特に、（Ａ）成分が、末端に水酸基を有するジオルガノポリシロキサンを含む場合は、（Ｂ）成分中の加水分解性基の個数が（Ａ）成分中の水酸基の個数を上回るような量とすることが好ましい。
【００３１】
［（Ｃ）成分］
（Ｃ）成分の少なくとも１個のケチミン基（Ｃ＝Ｎ）を有するシラン化合物は、本発明の重要な構成要素である。本発明の多成分型オルガノポリシロキサン組成物が、長い可使時間を有するにも関わらず、速硬化性及び低温硬化性が良好であることに、（Ｃ）成分は大きく貢献していると推察される。その理由として、以下のように推察できる。ケチミン基は、水分との反応によってアミノ基を生成する。ケチミン基に比べ、アミノ基は硬化反応促進効果があることが知られている。多成分型オルガノポリシロキサン組成物を構成する複数の組成物を混合した直後は、ケチミン基として存在するため、硬化反応促進効果が低く、長い可使時間を有する。一方、混合後の時間経過に伴って、ケチミン基と水分との反応によりアミノ基が生成することで、速硬化性及び低温硬化性が良好になると推察される。また、アミノ基が生成するので、接着性が良好になると推察される。（Ｃ）成分の具体例として、３−トリメトキシシリル−Ｎ−（１，３−ジメチル−ブチリデン）プロピルアミン、３−トリエトキシシリル−Ｎ−（１，３−ジメチル−ブチリデン）プロピルアミン、３−メチルジメトキシシリル−Ｎ−（１，３−ジメチル−ブチリデン）プロピルアミン、３−メチルジエトキシシリル−Ｎ−（１，３−ジメチル−ブチリデン）プロピルアミン、３−トリメトキシシリル−Ｎ−（１，２−ジメチル−プロピリデン）プロピルアミン、３−トリエトキシシリル−Ｎ−（１，２−ジメチル−プロピリデン）プロピルアミン、３−メチルジメトキシシリル−Ｎ−（１，２−ジメチル−プロピリデン）プロピルアミン、３−メチルジエトキシシリル−Ｎ−（１，２−ジメチル−プロピリデン）プロピルアミン等が挙げられる。中でも、３−トリメトキシシリル−Ｎ−（１，３−ジメチル−ブチリデン）プロピルアミン、３−トリエトキシシリル−Ｎ−（１，３−ジメチル−ブチリデン）プロピルアミン、３−メチルジメトキシシリル−Ｎ−（１，３−ジメチル−ブチリデン）プロピルアミン、３−メチルジエトキシシリル−Ｎ−（１，３−ジメチル−ブチリデン）プロピルアミンが好ましく、更に３−トリメトキシシリル−Ｎ−（１，３−ジメチル−ブチリデン）プロピルアミン、３−トリエトキシシリル−Ｎ−（１，３−ジメチル−ブチリデン）プロピルアミンが好ましく、特に３−トリメトキシシリル−Ｎ−（１，３−ジメチル−ブチリデン）プロピルアミンが好ましい。
【００３２】
（Ｃ）成分の量は、（Ａ）成分１００質量部に対して０．００１〜２０質量部であり、好ましくは０．０１〜１０質量部であり、さらに好ましくは０．０５〜５質量部であり、最も好ましくは０．２〜２質量部である。（Ｃ）成分の量が上記下限値（０．００１質量部）未満であると、所望の速硬化性が得られない。また、（Ｃ）成分の量が上記上限値（２０質量部）を超えると、価格的に不利になるばかりか、可使時間の減少、硬化物の伸びの低下、または耐久性の悪化を招くおそれがある。
【００３３】
［（Ｄ）成分］
（Ｄ）成分は硬化触媒である。縮合触媒としては、例えば組成物の硬化促進剤として従来から一般的に使用されている縮合触媒、例えばジブチルスズメトキサイド、ジブチルスズジアセテート、ジブチルスズジオクテート、ジブチルスズジラウレート、ジオクチルスズジラウレート、ジオクチルスズジオクテート、ジメチルスズジメトキサイド、ジメチルスズジアセテート等の有機スズ化合物；テトラプロピルチタネート、テトラブチルチタネート、テトラ−２−エチルヘキシルチタネート、ジメトキシチタンジアセチルアセトナート等の有機チタン化合物；ヘキシルアミン、３−アミノプロピルトリメトキシシラン、テトラメチルグアニジルプロピルトリメトキシシラン等のアミン化合物やこれらの塩などが挙げられ、これらの１種を単独で又は２種以上を組み合わせて使用することができる。
【００３４】
（Ｄ）成分の量は、（Ａ）成分１００質量部に対して０．００１〜２０質量部、好ましくは０．００５〜５質量部、さらに好ましくは０．０１〜２質量部である。（Ｄ）成分の量が上記下限値（０．００１質量部）未満であると、触媒効果が得られない。また、（Ｄ）成分の量が上記上限値（２０質量部）を超えると、価格的に不利になるばかりか、可使時間が短くなりすぎる場合や、組成物の耐久性が悪化する場合、あるいは接着性が悪化する場合がある。
【００３５】
［（Ｅ）成分］
（Ｅ）成分は、コロイダル炭酸カルシウムである。コロイダル炭酸カルシウムを含有することにより、本組成物の硬化物は機械的特性が向上し、たれ防止性を付与することができる。また、本発明の組成物の室温および低温における２４時間後の硬化性がさらに良好となる。
【００３６】
（Ｅ）成分のコロイダル炭酸カルシウムは、
（イ）ＣnＨ2n+1ＣＯＯＨ（ｎは１０以上の数である）で示される飽和脂肪酸４０〜９５質量％、及び
（ロ）ＣnＨ2n-1ＣＯＯＨ（ｎは１０以上の数である）又はＣnＨ2n-3ＣＯＯＨ（ｎは１０以上の数である）で示される不飽和脂肪酸５〜６０質量％、
を含み、場合によっては更にロジン酸を４０質量％以下の量で含む処理剤を使用して、炭酸カルシウムに対して１．０〜３．５質量％の量の該処理剤で処理されたコロイダル炭酸カルシウムであることが好ましい。
【００３７】
（イ）ＣnＨ2n+1ＣＯＯＨ（ｎは１０以上の数、特に１０〜１９の数である）で示される飽和脂肪酸としては、ラウリン酸、ミリスチン酸、パルミチン酸、ステアリン酸等が挙げられる。
【００３８】
（ロ）ＣnＨ2n-1ＣＯＯＨ（ｎは１０以上、特に１０〜１９の数である）又はＣnＨ2n-3ＣＯＯＨ（ｎは１０以上、特に１０〜１９の数である）で示される不飽和脂肪酸としてはオレイン酸、リノール酸等が挙げられる。
【００３９】
上記ロジン酸としては、アビエチン酸、デヒドロアビエチン酸等が挙げられる。
【００４０】
上記酸による炭酸カルシウムの処理は、酸の形態で表面処理してもよいし、ナトリウム塩、カリウム塩等の金属塩の形態、又はエステルの形態で表面処理してもよい。（Ｅ）成分のコロイダル炭酸カルシウムとしては、製品名「白艶華ＣＣＲ」：白石カルシウム株式会社製、製品名「白艶華Ｔ−ＤＤ」：白石カルシウム株式会社製、製品名「カーレックス３００」：丸尾カルシウム株式会社製等を使用することができる。
【００４１】
また、コロイダル炭酸カルシウムは電子顕微鏡法により測定した平均一次粒子径が、好ましくは０．００１〜０．５μｍ、特に好ましくは０．０１〜０．３μｍ、さらに好ましくは、０．０３〜０．２μｍであるのがよい。
【００４２】
（Ｅ）成分の量は、（Ａ）成分１００質量部に対して２０〜２００質量部であることが好ましく、より好ましくは４０〜１５０質量部であり、さらに好ましくは、６０〜１２０質量部である。（Ｅ）成分の量が上記下限値（２０質量部）未満であると、機械的特性やたれ防止性が不十分のおそれがある。また、（Ｅ）成分の量が上記上限値（２００質量部）を超えると、作業性が低下するおそれがある。
【００４３】
［その他の炭酸カルシウム］
本発明の多成分型オルガノポリシロキサン組成物は、（Ｅ）成分のコロイダル炭酸カルシウムの他に、さらに重質（又は粉砕法）炭酸カルシウムを含有してもよい。平均粒子径は特に限定されないが、重質炭酸カルシウムの平均粒子径は好ましくは０．５〜１０μｍであり、特に好ましくは１．０〜３．２μｍである。尚、前記平均粒子径は空気透過法により測定して算出された比表面積からの計算値である。
【００４４】
［その他の成分］
また、本発明の効果を阻害しない限りにおいて、上記（Ａ）〜（Ｅ）成分以外に、樹脂組成物用に一般に知られている添加剤をさらに含有することができる。該添加剤としては、乾式法シリカ、湿式法シリカ、石英微粉末、ケイソウ土粉末、水酸化アルミニウム粉末、微粒子状アルミナ、マグネシア粉末、酸化亜鉛粉末、及びこれらをシラン類、シラザン類、低重合度ポリシロキサン類等で表面処理した微粉末状の無機質充填剤；顔料、染料、蛍光増白剤等の着色剤；抗菌剤、防カビ剤、可塑剤等が挙げられる。
【００４５】
本発明の多成分型オルガノポリシロキサン組成物は、少なくとも、（Ａ）成分と、（Ｃ）成分とを別梱包にて保存し、使用に際してこれらを混合することが必須である。さらには、（Ｂ）成分も（Ａ）成分と別梱包にするのが好ましい。一方、（Ｂ）成分と（Ｃ）成分を同梱包とすることは問題ない。そのため、１つの組成物に（Ｂ）成分と（Ｃ）成分を含有させ、もう１つの組成物に（Ａ）成分を含有させることによって、２種類の組成物からなる二成分型オルガノポリシロキサン組成物とすることもできる。
【００４６】
また、（Ｅ）成分は、（Ｂ）成分及び（Ｃ）成分と別梱包とすることが好ましい。また、１つの組成物に（Ａ）成分と（Ｅ）成分を含有させることも問題ない。そのため、１つの組成物に（Ｂ）成分と（Ｃ）成分が含有させ、もう１つの組成物に（Ａ）成分と（Ｅ）成分を含有させることによって、２種類の組成物からなる二成分型オルガノポリシロキサン組成物とすることもできる。
【００４７】
例えば、（Ａ）成分、必要に応じて（Ｅ）成分及びその他の成分を均一に混合して、第一剤とする。他方、（Ｂ）成分、（Ｃ）成分、（Ｄ）成分、及び必要に応じてその他の成分を均一に混合して第二剤とする。混合は、３本ロール、プラネタリーミキサー、万能混合機等の公知の混合機を用いて行えばよい。これら第一剤と第二剤を、使用前に、（Ａ）〜（Ｄ）成分及び場合によっては他の成分を、それぞれの成分が本発明の範囲内となるように所定量を計量して、金属ヘラ等で撹拌混合、またはスタティックミキサー、ダイナミックミキサー等により機械混合して、本発明の多成分型オルガノポリシロキサン組成物を調製することができる。第一剤と第二剤との混合割合は上述した各成分の配合量に準じて適宜調整すればよいが、好ましくは、第一剤１００質量部に対し第二剤０．１〜２００質量部、特に好ましくは０．５〜１２０質量部、さらに特に１．０〜１００質量部の割合で混合するのがよい。
【００４８】
本発明の多成分型オルガノポリシロキサン組成物は、室温で１時間以上、特に１〜２４時間、さらに特に２〜１２時間の可使時間を有し、可使時間が長いことを特徴とする。尚、本発明において室温での可使時間とは、特に、温度２３℃±５℃、湿度５０％ＲＨ±５％ＲＨの環境下にて組成物を使用可能な時間である。使用可能な時間とは、特に、カートリッジに詰められた組成物を容易に吐出可能な時間である。さらに特に、本発明における可使時間とは、温度２３℃±５℃、湿度５０％ＲＨ±５％ＲＨの環境下にて、先端の内径が５ｍｍであるノズルを使用して２ｋｇｆ／ｃｍ2の圧力を加えてカートリッジから組成物を吐出させる場合に、該組成物が１秒間に２ｇ以上吐出できる状態にある時間である。
【００４９】
さらに、本発明の多成分型オルガノポリシロキサン組成物は、速硬化性および低温硬化性に優れていることを特徴とする。つまりは、室温と低温のいずれの環境下においても、速硬化性が良好であることを意味する。尚、本発明において速硬化性が良好とは、温度２３℃±５℃、湿度５０％ＲＨ±５％ＲＨの環境下で２４時間後に良好に硬化していることを云い、低温硬化性が良好とは、温度５℃±５℃、湿度３５％ＲＨ±５％ＲＨで２４時間後に良好に硬化していることを云う。また、ある環境下において２４時間後に良好に硬化しているとは、直径２７ｍｍ、深さ１４ｍｍのガラスシャーレ中に充填された組成物が、ある環境下で２４時間静置後に、表面および底部に粘性（タック）がないことであり、特にＪＩＳ Ａ １４３９記載の引張接着性試験における５０％引張強度（以下、Ｍ５０と記載する）において、ある環境下で２４時間静置後に測定したＭ５０（２４時間後）の値を、ある環境下で７日間静置後に測定したＭ５０（7日後）の値で割った値が１０〜１００％であり、好ましくは２０〜１００％であり、特に好ましくは４０〜１００％となることを云う。
【００５０】
本発明の多成分型オルガノポリシロキサン組成物は、長い可使時間を有し、速硬化性が良好でかつ接着性にも優れ、さらに低温での硬化性及び組成物貯蔵時の保存性や耐久性が良好な多成分型室温硬化型オルガノポリシロキサン組成物を提供することができる。その為、本発明の多成分型オルガノポリシロキサン組成物は、シーリング材、接着剤、コーティング剤、またはポッティング剤等として有用である。本発明のオルガノポリシロキサン組成物をシーリング材、接着剤、コーティング剤、またはポッティング剤として使用する方法は、従来公知の方法に従えばよい。対象となる物品としては、例えば、建築用構造物、土木工事用構造物、電気・電子部品、自動車用部品、電線・ケーブル等が挙げられる。特に、建築用構造物や土木工事用構造物のためのシーリング材として好適に使用することができ、例えば、建築用弾性シーリング材、建築用高耐久シーリング材、グレージング用シーリング材、カーテンウォール用シーリング材、複層ガラス用シーリング材等として有用である。
【実施例】
【００５１】
以下、実施例及び比較例を示し、本発明をより詳細に説明するが、本発明は下記の実施
例に制限されるものではない。尚、実施例中の部はいずれも質量部を意味する。また、粘度はＪＩＳ  Ｚ  ８８０３に規定する方法に準じた回転粘度計による測定値である。
【００５２】
（Ａ）成分
（Ａ−１）両末端にケイ素原子に結合した水酸基を一つずつ有するポリジメチルシロキサン（製品名「RF-50,000」；信越化学工業株式会社製、粘度５０，０００ｍＰａ・ｓ）
【００５３】
（Ｂ）成分
（Ｂ−１）デシルトリメトキシシラン（製品名「KBM-3103」；信越化学工業株式会社製）
（Ｂ−２）メチルトリメトキシシランの部分加水分解縮合物（製品名「KC-89E」；信越化学工業株式会社製、重合度２〜８）
【００５４】
（Ｃ）成分
（Ｃ−１）３−トリメトキシシリル−Ｎ−（１，３−ジメチル−ブチリデン）プロピルアミン（製品名「KBM-9103」；信越化学工業株式会社製）
（Ｃ’−１）３−アミノプロピルトリメトキシシラン
（Ｃ’−２）３−グリシドキシプロピルトリメトキシシラン
（Ｃ’−３）３−メタクリロキシプロピルトリメトキシシラン
【００５５】
（Ｄ）成分
（Ｄ−１）ジオクチルスズジラウレート
【００５６】
（Ｅ）成分
以下に用いられる炭酸カルシウムは表１に示される粒径、処理剤成分、処理量で、予め準備したものを用いた。
【００５７】
【表１】
2015098557.tif 000004
【００５８】
［実施例１］
両末端にケイ素原子に結合した水酸基を一つずつ有するポリジメチルシロキサン（Ａ−１）６０部と、コロイダル炭酸カルシウム粉末（Ｅ−１）４０部とを、万能混合機と３本ロールを用いて均一に混合し、第一剤を調製した。
他方、デシルトリメトキシシラン（Ｂ−１）１部と、３−トリメトキシシリル−Ｎ−（１，３−ジメチル−ブチリデン）プロピルアミン（Ｃ−１）０．６部と、ジオクチルスズジラウレート（Ｄ−１）０．０４部を、万能混合機を用いて均一に混合して第二剤を調製した。
第一剤１００部に対し、第二剤１．６４部の割合で別々に梱包して、多成分型オルガノポリシロキサン組成物を調製した。
【００５９】
［実施例２〜５、比較例１〜４］
表２に示す組成で実施例１と同様にして多成分型オルガノポリシロキサン組成物を調製した。
【００６０】
【表２】
2015098557.tif 000005
【００６１】
［性能試験］
上記で得られた各組成物について、第一剤と第二剤とを混合し、下記に示す方法により下記性能を評価した。
【００６２】
［１．吐出量の測定］
上記各組成物をノズル付き樹脂カートリッジに詰めた。温度２３℃±５℃、湿度５０％ＲＨ±５％ＲＨにて３０分、１時間、２時間静置した後に、先端の内径が５ｍｍのノズルを使用し、２ｋｇｆ／ｃｍ2の圧力を５秒間加え、５秒間で押し出された組成物の重量（吐出量、ｇ）を測定した。結果を表３に示す。尚、測定値が１０ｇ未満となった場合、それ以降の測定は実施しなかった。
【００６３】
［２．可使時間の評価］
上記吐出量の測定において５秒間の吐出量が１０ｇ以上である場合に、組成物を使用可能であると判断し、該使用可能な状態が維持される時間を可使時間として表３に記載した。
また、可使時間が１時間以上の場合を良好（○）と評価し、１時間未満の場合を悪い（×）と評価した。結果を表３に示す。
【００６４】
［３．室温２４時間後のタック残存］
直径２７ｍｍ、深さ１４ｍｍのガラスシャーレ中に上記各組成物を充填し、２３℃、５
０％ＲＨにて２４時間静置した。その後、表面の粘性（タック）の有無を確認した。その後、硬化物をシャーレから取り外して、底部の粘性（タック）の有無を確認した。表面および底部のいずれにもタックがない場合を良好（○）と評価し、表面にタックがある場合を悪い（×）と評価した。結果を表３に示す。
【００６５】
［４．室温２４時間後と７日後の５０％引張強度］
ＪＩＳ Ａ １４３９記載の引張接着性試験用の試験体を作成し、室温条件である温度２３℃±５℃、湿度５０％ＲＨ±５％ＲＨにて２４時間静置した。その後、引張接着性試験を行い、５０％引張強度（以下、Ｍ５０と記載する）を測定した。温度２３℃±５℃、湿度５０％ＲＨ±５％ＲＨにて７日間静置した試験体についても引張接着性試験を行い、Ｍ５０を測定した。２４時間後に測定したＭ５０（２４時間後）の値を７日後に測定したＭ５０（7日後）の値で割った値（以下、Ｍ５０（２４時間後）／Ｍ５０（７日後）と記載する）を算出した。結果を表３に示す。尚、室温２４時間後におけるタック残存の評価が良好である場合にのみ、このＭ５０測定を行った。
【００６６】
［５．速硬化性の評価］
室温２４時間後のタック残存がなく、上記の室温におけるＭ５０（２４時間後）/Ｍ５０（７日後）が２０％以上である場合を速硬化性が非常に良好（◎）と評価し、１０〜１９％である場合を速硬化性が良好（○）と評価した。室温２４時間後のタック残存がある場合や、Ｍ５０（２４時間後）/Ｍ５０（７日後）が１０％未満の場合を悪い（×）と評価した。結果を表３に示す。
【００６７】
［６．低温硬化性］
直径２７ｍｍ、深さ１４ｍｍのガラスシャーレ中に上記各組成物を充填し、低温条件である温度５℃±５℃、湿度３５％ＲＨ±５％ＲＨにて２４時間静置した。その後、表面の粘性（タック）の有無を確認した。その後、硬化物をシャーレから取り外して、底部の粘性（タック）の有無を確認した。表面および底部のいずれにもタックがない場合を良好（○）と評価し、表面にタックがある場合を悪い（×）と評価した。結果を表３に示す。
【００６８】
［７．低温２４時間後と７日後の５０％引張強度］
ＪＩＳ Ａ １４３９記載の引張接着性試験用の試験体を作成し、温度５℃±５℃、湿度３５％ＲＨ±５％ＲＨにて２４時間静置した。その後、引張接着性試験を行い、５０％引張強度（Ｍ５０）を測定した。温度５℃±５℃、湿度３５％ＲＨ±５％ＲＨにて７日間静置した試験体についても引張接着性試験を行い、Ｍ５０を測定した。２４時間後に測定したＭ５０（２４時間後）の値を７日後に測定したＭ５０（７日後）の値で割った値（以下、Ｍ５０（２４時間後）/Ｍ５０（７日後）と記載する）を算出した。結果を表３に示す。尚、低温２４時間後におけるタック残存の評価が良好である場合にのみ、このＭ５０測定を行った。
【００６９】
［８．低温硬化性の評価］
低温２４時間後のタック残存がなく、上記の低温におけるＭ５０（２４時間後）/Ｍ５０（７日後）が２０％以上である場合を速硬化性が非常に良好（◎）と評価し、１０〜１９％である場合を速硬化性が良好（○）と評価した。低温２４時間後のタック残存がある場合や、Ｍ５０（２４時間後）/Ｍ５０（７日後）が１０％未満の場合を悪い（×）と評価した。結果を表３に示す。
【００７０】
［９．接着性］
被着体上に厚さ約２ｍｍとなるように、上記各組成物を塗布し、２３℃、５０％ＲＨにて７日間静置した。その後、手で引っ張る簡易接着性試験を実施した。シーリング材が凝集破壊である場合を良好（○）と評価し、接着破壊である場合を悪い（×）評価した。フロートガラス、フッ素樹脂塗装アルミ材、アクリル電着塗装アルミ材の３種類の被着体について、それぞれ試験を行った。結果を表３に示す。
【００７１】
［１０．保存性］
第一剤と第二剤を別々に、５０℃にて７日間静置し、その後室温にて２４時間静置した。その後、第一剤と第二剤を混合し、得られた組成物について上記に記載の方法で速硬化性を評価した。速硬化性が良好な場合を保存性が良好（○）と評価し、速硬化性が悪い場合は、保存性が悪い（×）と評価した。結果を表３に示す。尚、速硬化性が悪いと評価された組成物については、当該保存性の評価を実施しなかった。
【００７２】
［１１．耐久性］
ＪＩＳ Ａ  ５７５８に記載の耐久性区分９０３０試験を行った。ＪＩＳ Ａ  ５７５８に記載の判定方法によって合格・不合格を判定した。合格の場合を耐久性が良好である（○）と評価し、不合格の場合を耐久性が悪い（×）と評価した。結果を表３に示す。
【００７３】
［１２．総合評価］
可使時間、接着性、保存性、及び耐久性において、全ての評価が良好（○）であり、速硬化性、低温硬化性の評価がいずれも非常に良好（◎）である場合を総合評価が非常に良好（◎）と評価した。
可使時間、接着性、保存性、及び耐久性において、全ての評価が良好（○）であり、速硬化性、低温硬化性の評価において、良好（○）があり、悪い（×）がない場合を総合評価が良好（○）と評価した。
可使時間、接着性、保存性、及び耐久性において、１つでも悪い（×）がある場合を総合評価が悪い（×）と評価した。結果を表３に示す。
【００７４】
【表３】
2015098557.tif 000006
【００７５】
表３に示す通り、３−トリメトキシシリル−Ｎ−（１，３− ジメチル−ブチリデン）プロピルアミン（Ｃ−１）を含有せず、３−アミノプロピルトリメトキシシラン（Ｃ’−１）を含有する組成物は可使時間が短い（比較例１）。
３−トリメトキシシリル−Ｎ−（１，３−ジメチル−ブチリデン）プロピルアミン（Ｃ−１）を含有せず、３−グリシドキシプロピルトリメトキシシラン（Ｃ’−２）や３−メタクリロキシプロピルトリメトキシシラン（Ｃ’−３）を含有する組成物は、速硬化性、低温接着性及び接着性に劣る（比較例２，３）。
また、３−トリメトキシシリル−Ｎ−（１，３− ジメチル−ブチリデン）アミン（Ｃ−１）を含有しない組成物も速硬化性、低温接着性及び接着性に劣る（比較例４）。
これに対し、本発明のオルガノポリシロキサン組成物は、可使時間が長く、速硬化性、低温硬化性、接着性、保存性及び耐久性に優れる（実施例１〜５）。従って、本発明によれば、長い可使時間を確保できるとともに速硬化性、低温硬化性、接着性に優れた多成分型オルガノポリシロキサン組成物を提供できる。
【産業上の利用可能性】
【００７６】
本発明によれば、速硬化性、接着性に優れた多成分型室温硬化性オルガノポリシロキサン組成物を提供することができる。また、該組成物は、可使時間が長く、低温硬化性、保存性、及び耐久性に優れる。従って、本発明のオルガノポリシロキサン組成物は、シーリング材、接着剤、コーティング剤、ポッティング剤等として有用であり、特に建築や土木用途のシーリング材として好適に利用することができる。